(57)【要約】      （修正有）【課題】新しい系統のクリンカーおよびホワイトポートランド  セメント組成物、特に,燃料固着硫黄から生ずる高硫黄含有量、および得られるセメントの特性を有する、系統のホワイトクリンカー組成物を提供する。【解決手段】燃料として使用される、高硫黄含有量を有するペット-コークから生ずる高容量の固着硫黄を有する、ホワイトポートランド  セメント  クリンカー組成物であって、その上にこのクリンカーは低燃料消費を示し生産されるセメントは速硬化性であり、下記の重量％のクリンカー相からなる、ホワイトポートランド  セメント  クリンカー：  3Ｃａ０．Ｓｉ０２（Ｃ３Ｓ）：４０  −  ７５，２Ｃａ０．Ｓｉ０２（Ｃ２Ｓ）：１０  −  ３５，  3Ｃａ０．Ａｌ２０３（Ｃ３Ａ）：  ０  −  １５，１１Ｃａ０．７Ａｌ２０３．ＣａＦ２（Ｃ１１Ａ７．ＣａＦ２）：０  −  ５，  合計％ＣａＦ２：ＣａＦ２として測定して  0．3  −  １．５，  ％Ｆe２０３：０  −  ０．５の含有量。【選択図】なし【特許請求の範囲】
【請求項１】
燃料として使用される、高硫黄含有量
2006160588.tif 000036
を有するペット-コークから生ずる高容量の固着硫黄を有する、ホワイトポートランド  セメント  クリンカー組成物であって、その上にこのクリンカーは低燃料消費を示し生産されるセメントは速硬化性であり、下記の重量％のクリンカー相からなる、ホワイトポートランド  セメント  クリンカー組成物：
３Ｃａ０．Ｓｉ０２（Ｃ３Ｓ）：４０  −  ７５
２Ｃａ０．Ｓｉ０２（Ｃ２Ｓ）：１０  −  ３５
３Ｃａ０．Ａｌ２０３（Ｃ３Ａ）：  ０  −  １５
2006160588.tif 000037
2006160588.tif 000038
１１Ｃａ０．７Ａｌ２０３．ＣａＦ２（Ｃ１１Ａ７．ＣａＦ２）：０  −  ５
合計％ＣａＦ２：ＣａＦ２として測定して  ０．３  −  １．５
％  Ｆｅ２０３：０  −  ０．５
および、原料ミールにＳＯ３を含む添加剤を添加しないで、２１９２と２４６２°Ｆとの間の温度で、５％より高い硫黄含有量を有するペット-コークを燃料として使用し、主としてＣａ０、Ｓｉ０２、Ａｌ２０３およびＣａＦ２からなる原料ミールのカ焼を介し得られる１．５と５間の重量％のＳＯ３含有量。
【請求項２】
下記の重量％のクリンカー相からなる、請求項１に記載の燃料として使用される、高硫黄含有量を有するペット-コークから生ずる高容量の固着硫黄を有し、さらに、低燃料消費と速硬化性を示すホワイトポートランド  セメント  クリンカー：
Ｃ３Ｓ：４０  −  ７５
Ｃ２Ｓ：１０  −  ３５
2006160588.tif 000039
2006160588.tif 000040
Ｃ１１Ａ７．ＣａＦ２：２  −  ５
合計％ＣａＦ２：ＣａＦ２として測定して  ０．３  −  １．５
％  Ｆｅ２０３：＜  ０．５
および、原料ミールにＳＯ３を含む添加剤を添加しないで、約２２８２°Ｆの温度で、５％より高い硫黄含有量を有するペット-コークを燃料として使用し、Ｃａ０、Ｓｉ０２、Ａｌ２０３。およびＣａＦ２を含む原料ミールのカ焼を介して得られる１．５と５との間の重量％のＳＯ３含有量。 
【請求項３】
下記の重量％のクリンカー相からなる、請求項１に記載の高硫黄含有量を有するペット-コークから生ずる高容量の固着硫黄を有し、さらに、低燃料消費と速硬化性を示すホワイトポートランド  セメント  クリンカー：
Ｃ３Ｓ：４０  −  ７５
Ｃ２Ｓ：１０  −  ３５
2006160588.tif 000041
2006160588.tif 000042
合計％ＣａＦ２：ＣａＦ２として測定して  ０．３  −  １．５
％Ｆｅ２０３：＜  ０．５
および、原料ミールにＳ０３を含む添加剤を添加しないで、約２２８２°Ｆの温度で、５％より高い硫黄含有量を有するペット-コークを燃料として使用し、Ｃａ０、Ｓｉ０２、Ａｌ２０３およびＣａＦ２を含む原料ミールのカ焼を介して得られる１．５と５との間の重量％のＳＯ３含有量。 
【請求項４】
下記の重量％のクリンカー相からなる、請求項１に記載の、燃料として使用される、高硫黄含有量を有するペット-コークから生ずる高容量の固着硫黄を有し、さらに、低燃料消費と速硬化性を示すホワイトポートランド  セメント  クリンカー：
Ｃ３Ｓ：４０  −  ７５
Ｃ２Ｓ：１０  −  ３５
Ｃ３Ａ：  ５  −  １５
2006160588.tif 000043
2006160588.tif 000044
合計％ＣａＦ２：ＣａＦ２として測定して  ０．３  −  １．５
％Ｆｅ２０３：＜  ０．５
および、原料ミールに０３を含む添加剤を添加しないで、約２４６２°Ｆの温度で、５％より高い硫黄含有量を有するペット-コークを燃料として使用し、Ｃａ０、Ｓｉ０２、Ａｌ２０３。およびＣａＦ２を含む原料ミールのカ焼を介して得られる１．５と５との間の重量％のＳＯ３含有量。 
【請求項５】
Ｃ２ＳおよびＣ３Ａクリンカー相の量の添加は１０重量％より高いか等しくした、上記請求項１―４のいずれかに記載の、燃料として使用される、高硫黄含有量を有するペット-コークから生ずる高容量の固着硫黄を有し、さらに、低燃料消費と速硬化性を示すホワイトポートランド  セメント  クリンカー。
【請求項６】
原料ミールにおける合計ＣａＦ２量はＣａＦ２として測定された０．２から１．０重量％とすべきである、上記請求項１-４のいずれかに記載の、燃料として使用される、高硫黄含有量を有するペット-コークから生ずる高容量の固着硫黄を有し、さらに、低燃料消費と速硬化性を示すホワイトポートランド  セメント  クリンカー。
【請求項７】
セメントのＳ０３含有量は主として、硫黄％が５％より高いペットコーク等の有機燃料を介して得られる、上記請求項１―４のいずれかに記載の、燃料として使用される、高硫黄含有量を有するペット-コークから生ずる高容量の固着硫黄を有し、さらに、低燃料消費と速硬化性を示すホワイトポートランド  セメント  クリンカー。
【請求項８】
任意に、前記クリンカーＳ０３含有量は、プラスター、硬石膏、または硫黄を含む産業崩壊物からなるグループから選択される他の無機源により補足される、上記請求項１に記載の、燃料として使用される、高硫黄含有量を有するペット-コークから生ずる高容量の固着硫黄を有し、さらに、低燃料消費と速硬化性を示すホワイトポートランド  セメント  クリンカー。
【請求項９】
２５マイクロメーターより小さいアライトおよびベライト結晶サイズを有するもので、これは従来のホワイトポートランド  セメント  クリンカーよりも良い粉砕容易さを与える、上記請求項１―４のいずれかに記載の、燃料として使用される、高硫黄含有量を有するペット-コークから生ずる高容量の固着硫黄を有し、さらに、低燃料消費と速硬化性を示すホワイトポートランド  セメント  クリンカー。
【請求項１０】
得られるクリンカーにおける１．５％以下の石灰フリー百分率を有する、上記請求項１―４のいずれかに記載の、燃料として使用される、高硫黄含有量を有するペット-コークから生ずる高容量の固着硫黄を有し、さらに、低燃料消費と速硬化性を示すホワイトポートランド  セメント  クリンカー。
【請求項１１】
前記セメントのＳ０３含有量は、３．５と１０％との間である、上記請求項１―４のいずれかに記載の、セメント  クリンカーからなる、ホワイトポートランド  セメント。
【請求項１２】
ブレーン（Ｂｌａｉｎｅ）を介しASTM  C-204スタンダードにより測定された４６５から７７５ｉｎ２／ｇの特定区域を有する、上記請求項１１に記載の、燃料として使用される、高硫黄含有量ペットコークから生ずる固着硫黄を有し、その上、低燃料消費と速硬化性を示すホワイトクリンカーからなる、ホワイトポートランド  セメント。
【請求項１３】
ヴァイキャット（Ｖｉｃａｔ）を介しASTM  C-１９１基準により測定された１０と４５分の間の初期硬化時間を有する、上記請求項１１に記載の、燃料として使用される、高硫黄含有量ペットコークから生ずる高容量を有する固着硫黄を有し、その上、低燃料消費と速硬化性を示すホワイトクリンカーから得られる、ホワイトポートランド  セメント。
【請求項１４】
さらに、1日につき約１５から２５Ｎ／ｍｍ２、３日につき２５から３５Ｎ／ｍｍ２、７日につき４０から５５Ｎ／ｍｍ２、および２８日につき５０から７０Ｎ／ｍｍ２のASTM  C-１９基準により測定された圧縮にたいする抵抗を有する、上記請求項１１に記載の、高硫黄含有量の系統とクリンカーの低燃料消費系統とから得られるホワイトポートランド  セメント。
【請求項１５】
石灰、スラグ、フライアッシュ、および（または）プゾラニック材等他の材料と混合される、上記請求項１―４のいずれかに記載の、セメント  クリンカーからなる、ホワイトポートランド  セメント。
【請求項１６】
クリンカーにおけるＣ３Ａの存在は、抗サルフェートセメントの製造が可能となる、上記請求項２又は３に記載の、セメント  クリンカーからなる、ホワイトポートランド  セメント。
【発明の詳細な説明】
【技術分野】
【０００１】
本発明は、新しい系統のクリンカーおよびホワイトポートランド  セメント組成物に関し、詳記すれば、すなわち、燃料固着硫黄から生ずる高硫黄含有量、およびセメントの特性を有する、系統のホワイトクリンカー組成物に関する。
【背景技術】
【０００２】
ポートランド  セメント  クリンカーは基本的に、４つの結晶段階：アライト：３Ｃａ０．Ｓｉ０２（Ｃ３Ｓ），ベライト：２Ｃａ０．Ｓｉ０２（Ｃ２Ｓ），トリカルシック  アルミネート：３Ｃａ０．Ａｌ２０３（Ｃ３Ａ），およびテトラカルシックアルミネート：４Ｃａ０．Ａｌ２０３．Ｆｅ２０３（Ｃ４ＡＦ）から構成され、後者は、唯一着色し、そのため、この唯一のものは、通常の灰色ポートランド  セメントの特徴色の原因となっている。
【０００３】
通常のポートランド  セメントは、ポートランド  セメント  クリンカー粉砕と、伝統的に石膏（ＣａＳ０４．２Ｈ２０）である、硬化調節剤とからの製品である。
【０００４】
ホワイトポートランド  セメント（Ｐ．Ｃ．）製造のクリンカーに使用される工程とプラントはこの技術分野で広く知られている。一般に、ホワイトＰ．Ｃ．クリンカーの製造工程は下記の基本的側面で灰色Ｐ．Ｃ．とは異なる：
【０００５】
（１）化学的：ホワイトＰ．Ｃ．クリンカー（原料からの合計Ｆｅ２０３含有量）を得るには、ホワイトＰ．Ｃ．クリンカーは殆ど０．５％以下に制御される。これには、灰色Ｐ．Ｃ．クリンカーから主な溶融剤を除去することで、そのため、液体段階は、Ｃ３Ａとして冷却処理後結晶化するカルシュウム  アルミネートから形成されるのみで、灰色Ｐ．Ｃ．色の原因になる、Ｃ４ＡＦ固体溶液の形成を排除する。
【０００６】
（２）焼結：灰色ポートランド  セメント．クリンカーから主な溶融要素を除去するには、ホワイトＰ．Ｃ．クリンカー内の溶融剤は少量とし、全般的には、液体段階での温度は（灰色Ｐ．Ｃ．クリンカーにおいて）２４４０．４°Ｆから（ホワイトＰ．Ｃ．クリンカーにおいて）２６７８°Ｆに増加して、そこで灰色Ｐ．Ｃ．クリンカー焼結処理と比べて、焼結中より高い燃料消費を要請する。
【０００７】
（３）冷却：ホワイトＰ．Ｃ．クリンカーの取得処理において、典型的に、クリンカー冷却処理は、灰色Ｐ．Ｃ．クリンカー製造処理よりも困難で、（Ｆｅ３+）より少ないクロモフォアである、減少状態、（Ｆｅ２+）、での殆どの鉄を安定化するように試みる。
【０００８】
両ポートランド  セメント  クリンカー製造処理間の上記差にも拘わらず、基本的には、２つのポートランド  セメント  クリンカーは一般に、同じ主ミネラロジカル段階：Ｃ３Ｓ，Ｃ２Ｓ，Ｃ３ＡおよびＣ４ＡＦ（排他的にポートランド  セメント灰色クリンカー用）によって構成される。
【０００９】
灰色Ｐ．Ｃ．よりホワイトＰ．Ｃ．の利点は、基本的に、露出構造および組織化要素に広く使用され、白または着色される、白色であり；また、ホワイトポートランド  セメントは、灰色ポートランド  セメントと比べて、高Ｃ３Ａ含有量により、圧縮にたいする強度が向上するのが普通である。ホワイトポートランド  セメントの欠点は、主として、環境サルフェートに反応する、高Ｃ３Ａ含有量による、サルフェートにたいする低抵抗であり、エトリンガイト(ｅｔｔｒｉｎｇｉｔｅ)が、モルタルまたはコンクリート硬化されると製造されて、亀裂や割れを生ずる。
【００１０】
従来技術において、（硫黄を含まない）ガスカーボン
2006160588.tif 000002
、燃料油
2006160588.tif 000003
、および低硫黄含有量ペットコーク
2006160588.tif 000004
等セメント産業用の伝統的に使用される燃料から生ずる硫黄は、硬石膏状、Ｃａ０Ｓ０３
2006160588.tif 000005
の形のクリンカーに固着され、アルカリ浸出下でアルカリ  サルフェート；Ｎａ２０．Ｓ０３およびＫ２０．Ｓ０３を形成することは知られている。前記クリンカーへの硬石膏とアルカリ  サルフェートの固着は、今日まで、炉内から硫黄を抽出する唯一の方法を表し、大気へのＳ０Ｘの放出とともにキルン自身の閉塞と傷害を回避するので、望ましい因子である。
【００１１】
このように、硫黄は半揮発性要素であるから、硫黄を再コンセントレートするサイクルを炉内に形成し、一度臨界Ｓ０３蒸発濃度に達すると、キルン作動を困難、不安定にしてその生産を減少させるキルンクラスターに関連し、キルン自身停止させるような深刻な閉塞さえ形成する。
【００１２】
他方、燃料油費用はその硫黄含有量に反比例する。この理由で、高硫黄含有量ペットコーク
2006160588.tif 000006
は、セメント産業にその低費用での入手の機会を与える。
【００１３】
炉作動の継続を損なわない容易に使用できる新しい方法であるが、残念ながら、前記燃料の使用は作動に特別の注意を要するという不便さを示す。すなわち、燃料としてペットコークの使用は、一方で、処理温度を維持するために必要な熱を発生し、他方、多量のＳ０２を生じ、これはプレヒータの閉塞を生じ回転キルンにリングを形成して、作動に事故を発生し、効率を減じ、より深刻な場合には、その作動が継続できないという重要な結果を意味する。
【００１４】
一方、特に、ポートランド  セメント  クリンカーに関し、技術状態において、Ｓ０２の形成および蓄積に関連する問題を解決するために、高硫黄含有量を有する固形燃料の使用にたいし、施設、設備および（または）処理設計にたいし多くの試みがなされている。しかし、ポートランド  セメント  クリンカーを製造し、高硫黄含有量を有する固形燃料を使用する殆どの処理および（または）プラントは、高い運営費とともに処理および設備の複雑さ等の欠点がある。前記試みの例として、たとえば、１９８４年８月１４日にポウル  コーサ（Ｐａｕｌ  Ｃｏｓａｒ）に発行された“セメント  クリンカー生産”と題する米国出願第４，４６５，４６０号；それぞれ１９８７年５月５日および１９８７年１２月にトーマス  アール．ラオール（ＴｈｏｍａｓＲ．Ｌａｗａｌｌ）に発行された共に“不良硫黄セメント  クリンカーを製造する処理と装置”と題する米国出願第４，６６２，９４５号および第４，７１５，８１１号；２０００年１１月７日にジョセフ  ドウメット（Ｊｏｓｅｐｈ  Ｄｏｕｍｅｔ）に発行された“最終製品の硫黄最終分析を介しレレップ-レポル変位可能グリッドを有する回転キルン内の高硫黄含有量燃料を使用するセメント  クリンカー生産制御”と題する米国出願第６，１４２，７７１号；“高硫黄含有量を有するペットコークを使用する高品質セメントを製造する方法”と題する１９９８年５月６日にワング  キシンチャン（Ｗａｎｇ  Ｘｉｎｃｈａｎｇ）に発行された中国出願第１，１８０，６７４号が開示されている。
【００１５】
高硫黄含有量コークの使用に伴う問題を解決する最近の試みが、ＣＥＭＥＸグループの子会社である、トレードマーク  ユアロパ（Ｔｒａｄｅｍａｒｋｓ  Ｅｕｒｏｐａ）、Ｓ．ａ．ｄｅＣ．Ｖ．により２００１年７月１３日に出願された“高硫黄含有量ペットコークを使用するセメント  クリンカーを製造する方法”と題するメキシコ出願第ＰＡ／ａ／２００１／００７２２８号により開示されている。この出願は、ペットコーク等高硫黄含有量を有する燃料のより経済的かつ効率的使用をさせ、かつ系統におけるＳ０２および（または）Ｓ０３の高濃度による閉塞と外皮に伴う問題を最小にする方法である。この書類には、最終物理的性質を改善するため添加剤を必要としない高品質セメント  クリンカーに対する関係が記載されている。 
【００１６】
他方、原料混合または原料ミール化学的変型を介し、ポートランド  セメント  クリンカー焼結の減少についての試みに集中し、かつ非伝統的ミネラライザーおよび溶融剤をしばしば使用する、科学者や技術者の流れがある。この流れの例は、回転キルン作動に伴う問題を防止または減少するための制御パラメーターとして、石膏、蛍石等のミネラライザーに関係する、Ｆ．Ｌ．スミドス社（Ｓｍｉｄｔｈ＆Ｃｏ．）に許与された鉱化ポートランド  セメント  クリンカーを製造する方法およびプラント“と題する米国出願第５，６９８，０２７号に一般的に記載され；”原料ミール構成部分として蛍石およびサルフェートを使用する低燃料消費のホワイトクリンカーを得る方法“と題するスペイン出願第５４２，６９１号は、フルオレルスタダイト：３Ｃ２Ｓ．３Ｃａ０４．ＣａＦ２と呼ばれる新しい液相を形成する、ポートランド  クリンカー製造の伝統的温度と比べて低温下で形成されるクリンカー組成物を製造する方法を記載している。その上、上記セメントは、普通のポートランド  セメントにより発展された強さと比べて、強さが長い（28日以上）増加する時でも、全体として、早期（1日および３日）の強さ発展の問題を表す（示す）。
【００１７】
硫黄、カルシウム  サルフォアルミネート：４Ｃａ０．３Ａｌ２０３．ＳＯ３（
2006160588.tif 000007
）に富む相の形成に基づく、非ポーランド  クリンカー  セメンチング組成物を見出した第３グループのリサーチャーがあり、前記カルシウム  サルフォアルミネート  ベースセメントは、エッチンガイト（ｅｔｔｉｎｇｉｔｅ）を形成する
2006160588.tif 000008
水和により、ポーランド  セメントと比べ初期強さの促進発展を表す。この流れの例は、2000年にＣＥＭＥＸに許与されたプウ  ウリバリ（Ｐｏｏ  Ｕｌｉｂａｒｒｉ）他の米国出願第6，149，724号またはカナダ出願第２１９３３９号および欧州出願第０８１２８１１号がある。
【００１８】
1994年に、イヴァン  オドラー（Ｉｖａｎ  Ｏｄｌｅｒ）にたいする“ポートランド  セメント  クリンカーおよびポートランド  セメント”と題する米国特許出願第5，356，472号は、たどえば、２１０２°Ｆ-２４６２°Ｆ間の低形成温度下で灰色クリンカーを製造する方法を開示し、クリンカーは、Ｃ３Ｓ，
2006160588.tif 000009
およびＣ４ＡＦ相により実際にＣ２ＳおよびＣ３Ａなしで形成され、Ｃａ０，Ｓｉ０２、Ａｌ２０３、およびＦｅ２０３を含む原料混合物に、Ｓ０３を含む無機添加物および弗素を含む他の無機添加物が添加された場合には、得られたセメントの強さは、セメントが８０％、Ｃ３Ｓ、１０％
2006160588.tif 000010
および１０％Ｃ４ＡＦ組成物のクリンカーで作成されると、従来の灰色ポーランド  セメントに匹敵する。
【００１９】
しかし、従来の書類は、硫黄源としてペットコークから生ずる高容量の固着硫黄を有し、Ｃ４ＡＦの存在なしで、Ｃ３Ｓ、Ｃ２Ｓ、
2006160588.tif 000011
、Ｃ３Ａ、Ｃ１１Ａ７．ＣａＦ２，
2006160588.tif 000012
相により形成される、ホワイトクリンカーのミネラロジカル組成物系統を製造することと、従来のホワイトポートランド  セメントの強さと同様または大きくもある圧縮強さを有するホワイトポートランド  セメントを製造するため、セメントプラントの従来の下部組織を使用する、高硫黄含有量燃料
2006160588.tif 000013
を使用できる、本発明の主目的に関連する。
【００２０】
従って、本発明の目的は、燃料として使用される、高硫黄含有量を有するペットコークから生ずる高容量の固着硫黄を有する新たなクリンカーおよびホワイトポートランド  セメント組成物を提供することにある。
【００２１】
本発明の他の目的は、製造工程において低燃料消費を表し、増大圧縮初期強さを発展する速硬性を有する、新たなクリンカーおよびホワイトポートランド  セメント組成物を提供することにある。
【００２２】
本発明のさらに他の目的は、従来のセメント  プラント下部組織を使用する、新たなクリンカーおよび白ポートランド  セメント組成物を提供することにある。
【発明の開示】
【発明が解決しようとする課題】
【００２３】
本発明は、燃料として使用される、高硫黄含有量を有するペットコークから生ずる高容量の固着硫黄を有し、かつ得られたホワイトポートランド  セメント物性を有する、新たな系統のホワイトポートランド  セメント  クリンカー組成物に関する。本発明のホワイトポートランド  セメント  クリンカー組成物は下記のような重量％のクリンカー相の量からなる：Ｃ３Ｓ：４０  −  ７５％、Ｃ２Ｓ：１０  −  ３５％、Ｃ３Ａ（Ｃ４ＡＦなし）：  ０  −  １５％、
2006160588.tif 000014
：０  −１０％、    
2006160588.tif 000015
：２  −  １５％、Ｃ１１Ａ７．ＣａＦ２：０  −  ５％。合計％ＣａＦ２：ＣａＦ２として測定して  ０．３  −  １．５、％Ｆｅ２０３：０  −  ０．５％；および、原料ミールにＳ０３を含む添加剤を添加しないで、約２１９２と２４６２°Ｆ間の温度で、５％より高い硫黄含有量を有する燃料としてペット-コークを使用し、Ｃａ０、Ｓｉ０２、Ａｌ２０３、ｙＣａＦ２を主として含む原料ミールのカ焼を介して得られる１．５と５重量％間のＳ０３  含有量。
【課題を解決するための手段】
【００２４】
本発明は、アライト（Ｃ３Ｓ）形成温度およびカルシウム  サルフォアルミネート（
2006160588.tif 000016
）分解、１．５から５重量％のＳＯ３含有量のセメント  クリンカーを与える硬硫黄含有量有機燃料の使用、および焼結温度減少等の因子に基づく新たな系統のホワイトポートランド  セメント  クリンカー組成物に関する。ポートランド  セメント  クリンカーのアライト形成温度が約２５１６°Ｆであり、ホワイトポートランド  セメント  クリンカーの分解温度が約２４６２°Ｆであることは広く知られている。なかんずく、これら基準を考慮して、本発明者は、新たな系統の白ポートランド  セメント  クリンカー組成物が、セメント  クリンカーの適切なミネラロジカル相（Ｃ３Ｓ、Ｃ２Ｓ、Ｃ３Ａ、
2006160588.tif 000017
、
2006160588.tif 000018
およびＣ１１Ａ７・ＣａＦ２）の使用により、また、５％より高い硫黄含有量を有する燃料として前記有機源（たとえは、高硫黄含有量ペットコーク）の使用に伴う問題を有しないで、高硫黄含有量有機源を使用し、焼結温度の減少により得られることを発見した。
【００２５】
カルシウム  サルフォアルミネート（
2006160588.tif 000019
）の形式で、高硫黄含有量ペットコーク
2006160588.tif 000020
により主として供給される固着硫黄により上記クリンカーから作成されるホワイトポートランド  セメントは、圧縮強さの優れた増大を表し、特に、初期強さの促進発展、特に1から３日間隔の硬化を表す。特に更に説明のため、次の実施例に言及する。
【００２６】
セメント内のＳＯ３の合計含有量は、原料ミールにＳＯ３を含む添加物を添加しないで、5％より高い硫黄含有量を有する、燃料としてペットコークを使用する、Ｃａ０、Ｓｉ０２、Ａｌ２０３およびＣａＦ２を含む原料ミールのカ焼により得られる３と１０重量％との間である。 
【００２７】
ホワイトポートランド  セメント  クリンカーは重量％でクリンカー相から下記の量を含む：
3Ｃａ０．Ｓｉ０２（Ｃ３Ｓ）：４０  −  ７５
２Ｃａ０．Ｓｉ０２（Ｃ２Ｓ）：１０  −  ３５
3Ｃａ０．Ａｌ２０３（Ｃ３Ａ）：  ０  −  １５
2006160588.tif 000021
2006160588.tif 000022
１１Ｃａ０．７Ａｌ２０３．ＣａＦ２（Ｃ１１Ａ７。ＣａＦ２）：０  −  ５
合計％ＣａＦ２：ＣａＦ２として測定して０．３  −  １．５
％Ｆe２０３：０  −  ０．５
【００２８】
そして、１．５〜５重量％のＳ０３含有クリンカーは、原料ミールにＳ０３を含む添加剤を添加しないで、２１９２と２４６２°Ｆ間の温度で、５％より高い硫黄含有量を有する燃料としてペット-コークを使用し、Ｃａ０、Ｓｉ０２、Ａｌ２０３およびＣａＦ２を含む原料ミールのカ焼によって得られる。 
【００２９】
重量％で下記のクリンカー相を有するセメント  クリンカーが好ましい。
Ｃ３Ｓ：４０  −  ７５
Ｃ２Ｓ：１０  −  ３５
2006160588.tif 000023
2006160588.tif 000024
Ｃ１１Ａ７．ＣａＦ２：２  −  ５
合計％ＣａＦ２：ＣａＦ２として測定して  ０．３  −  １．５
％Ｆｅ２０３：＜  ０．５
【００３０】
本発明の他の実施例において、重量％で下記のクリンカー相を有するセメント  クリンカーがより好ましい。
Ｃ３Ｓ：４０  −  ７５
Ｃ２Ｓ：１０  −  ３５
2006160588.tif 000025
2006160588.tif 000026
合計％ＣａＦ２：ＣａＦ２として測定して  ０．３  −  １．５
％Ｆｅ２０３：＜  ０．５
【００３１】
本発明のさらに他の実施例において、重量％で下記のクリンカー相を有するセメント  クリンカーがより好ましい。
Ｃ３Ｓ：４０  −  ７５
Ｃ２Ｓ：１０  −  ３５
Ｃ３Ａ：  ５  −  １５
2006160588.tif 000027
2006160588.tif 000028
合計％ＣａＦ２：ＣａＦ２として測定して  ０．３  −  １．５
％Ｆｅ２０３：＜  ０．５
【００３２】
クリンカーのカ焼は、Ｃ２ＳおよびＣ３Ａクリンカー相の添加等、特定量のＣ２ＳおよびＣ３Ａ相を製造するように制御され、１０重量％より高いか同等でなければならない。好ましくは、Ｃ３Ａクリンカー相は不在とする。
【００３３】
クリンカー相形成は、原料ミールでＣａＦ２として測定されて約０．３から１．５のＣａＦ２％で容易になる。好ましい範囲は、原料ミールでＣａＦ２として測定して約０．２と１．０％の間である。
【００３４】
クリンカーにおける好ましいＳＯ３含有量は、主として、５％より高い硫黄％を有するペットコーク等有機燃料を介して供給される１．５から５重量％で示される。しかし、クリンカーＳ０３含有量を、プラスター、硬石膏、または硫黄を含む産業崩壊物からなるグループから選択される他の無機源で任意に補足することもできる。
【００３５】
対応するカルシュウム  サルフェートは仕上げホワイトポートランド  セメントを作成するのに使用される。
【００３６】
実施例によれは、硬化反応を最適化するため、クリンカーを、ブレーン（Blaine）を介しASTM  C-204スタンダードにより測定された４６５から７７５ｉｎ２／ｇの特定区域で粉砕することが示唆されている。
【００３７】
硫黄に富んだ相の形成で、カルシュウム  サルフォアルミネート：４Ｃａ０．３Ａｌ２０３．Ｓ０３に（
2006160588.tif 000029
）は、エッチンガイトを形成する
2006160588.tif 000030
により、ポートランドセメントのものに比べ初期強さの促進発展を示している。そのため、１５重量％以下の
2006160588.tif 000031
含有量を有する本発明によるセメントは、前記セメントが普通のポートランド  セメントの初期強さを超える初期強さを有するような、膨張を実際には表さない。
【００３８】
他方、本発明のクリンカーのカ焼中、溶融相の形成は少なく（これも、カ焼の低温による）、比較的多孔質のクリンカーへ追いやり、一方、クリンカーは良好な粉砕容量を有し、粉砕費は同じ特定区域に減少される。特に、このクリンカーの他の関連利益は、アライト（ａｌｉｔｅ）及びベライト（ｂｅｌｉｔｅ）結晶サイズが２５マイクロメーター以下で、従来のホワイトポートランド  セメントより良好な粉砕容易さが得られることである。
【００３９】
クリンカーは、１．５％以下のフリーライム百分率を有し、すなわち、ホワイトポートランド  セメント  クリンカーと同様なフリーライム含有量を示すが、伝統的ホワイトポートランド  クリンカー焼結温度以下の３９２°Ｆで焼結される。
【００４０】
本発明を、いくつかの実施例に基づいて詳細に良く説明する。しかし、以下の例は例示目的のみのもので、本発明の範囲を制限する意図はない。
【００４１】
サンプル１はＣ３Ａのないセメントを記載するが、９重量％の
2006160588.tif 000032
と４重量％のＣ１１Ａ７．ＣａＦ２とからなる。
【００４２】
サンプル２はＣ３ＡとＣ１１Ａ７．ＣａＦ２がないセメントを記載するが、１２重量％の
2006160588.tif 000033
を含んでいる。
【００４３】
サンプル３はＣ１１Ａ７．ＣａＦ２がないセメントを記載するが、７重量％のＣ３Ａと３重量％の
2006160588.tif 000034
を含んでいる。
【００４４】
１，３，７および２８日後に測定した圧縮強さを含み、他のクリンカー相からの百分率、クリンカーにおけるＳＯ３含有量、選択カ焼温度およびセメント内の合計ＳＯ３が下記の表に示されている。
【００４５】
本発明のセメントにより得られる利点を示すために、２６４２°Ｆでカ焼される従来のポートランド  セメントもサンプル４に示されている。
【００４６】
【表１】
2006160588.tif 000035
【００４７】
データでは、本発明によるサンプル２は全時期で圧縮強さのかなりの増加を表し、サンプル１と３は、２６４２°Ｆでカ焼されたホワイトポートランド  セメントの参考例であるサンプル４により発展されたものに匹敵する強さを示している。そのうえ、本発明のホワイトポートランド  セメントは、ヴァイキャット（Ｖｉｃａｔ）のＡＳＴＭＣ-１９１基準により測定された１０から４５分の初期硬化時間を有する。
【００４８】
本発明の特に好ましい実施例において、クリンカーからなるホワイトポートランド  セメントは、石灰石、スラグ、フライアッシュおよび（または）プゾラニック（ｐｕｚｏｌａｎｉｃ）材等他の材料と混合される。
【００４９】
本発明の実施例が例示説明されたが、多くの変型がなし得る。従って、本発明は、従来技術の要請および添付の請求項の精神を除き限定されるものではない。